(57)【特許請求の範囲】
【請求項１】
少なくとも着色剤、離型剤、結着樹脂、負帯電制御剤からなる電子写真負帯電フルカラー用トナーにおいて、
前記結着樹脂は、ポリエステル樹脂であり、その酸価が７〜２０ｍｇＫＯＨ／ｇで、数平均分子量Ｍｎが２．５〜５．０×１０3で、かつ重量平均分子量Ｍｗに対する比Ｍｗ／Ｍｎが１０〜２５であり、
前記離型剤が無極性パラフィンワックスとカルナバワックスとの７／３〜３／７の比率の混合物であり、かつ、前記ワックス混合物の針入度が３以下で、ＤＳＣピーク温度の範囲が７０℃〜１００℃であり、
前記トナーが、粉砕法トナーに疎水性外添剤を混合したものであり、フェライト系キャリアと併用した２成分系現像剤としてオイルレスフルカラーシステムに使用されるものである、
電子写真負帯電フルカラー用トナー。
【発明の詳細な説明】
【技術分野】
【０００１】
本発明は、電子写真負帯電フルカラー用トナーであり、より詳細には、静電式複写機やレーザービームプリンタ等、いわゆる電子写真法を用いた画像形成装置で用いられるフルカラー電子写真用トナーに関する。
【背景技術】
【０００２】
近年、電子写真方式を用いたハードコピーの技術は、普及が広がるにつれ低エネルギー化（消費電力の削減）の要望、高速化や定着システムの簡素化及び安定化のため、白黒プリント用黒トナーには、定着温度が低く定着領域の広いトナーが要求されてきている。そして、更にハードコピー技術は、フルカラーへの展開が急速になりつつあり、フルカラーの市場は特に拡大している。フルカラー電子写真法によるカラー画像は、一般に３原色であるイエロー、マゼンタ、シアンの３色のカラートナーまたはそれに黒色を加えた４色を用いて全ての色の再現を行なっている。すなわち、これらの各トナー毎に帯電、露光、現像、転写のプロセスを繰り返し、記録媒体上に複数色のトナーからなるトナー画像を形成し、このトナー画像を熔融・混合（混色）させて記録媒体上に定着させることによってフルカラー画像を形成している。
【０００３】
このような、複数回の現像を行ない、定着工程として同一支持体上に色の異なる数種のトナー像の重ね合わせを必要とするカラー電子写真法では、カラートナーが持つべき定着特性はきわめて重要な要素である。すなわち、定着したカラートナーは、トナー粒子が光に対して乱反射して色再現を妨げる事のないように、トナー粒子の境界を無くすまで熔融させ透明性をだすことのできる色再現範囲の広いカラートナーでなければならない。また、適度の光沢性やつやが必要である。一方、カラートナーの定着に用いられる定着装置は、表面離型性の良い優れた材料を用いたローラなどを用いるものの、ローラなどの表面にオイルを多量に塗布したものが殆どである。ところが、離型性を増すための多量のオイル塗布は、転写紙のオイル汚れ、コストアップ、オイルを収納するためのスペースが必要となり、定着装置が複雑になり大型化する等の問題がある。
【０００４】
一般にカラートナーの定着にオイルを使用する理由は、一般の白黒プリント用黒トナーに対して、定着加熱時に、より熱熔融性を増し、低粘度化して透明性を得る必要があるためである。しかし、このような樹脂を用いたトナーは、熱熔融時の凝集力が低下し、定着熱ローラへのトナーの付着性がおこり、高温オフセット現象が発生する。したがって、この高温オフセットを防止するために、定着ローラにオイルを塗布して、定着ローラへのトナーの付着性を低減することが一般的である。
【０００５】
そして近年、定着システム機構の簡素化とオイルの画像への悪影響（オイル汚れ、ベタツキ）防止を目的にシリコンオイルによるオフセット防止効果機構をなくしたオイルレス機構への対応が必要になってきている。そのため、よりトナーからの低温から高温までの定着特性の改善が必要となっている定着ローラにオイルを塗布しない、いわゆるオイルレストナーが試みられており、一般的にワックスをトナー中に分散させることが提案されている。しかし、カラートナーの場合、前述のように、低粘度化したトナーからワックスが適性に染み出す必要があり、オフセットを防止することが困難である。
【０００６】
特許文献１には、ポリエステル樹脂と、カルナバワックスとポリオレフィンワックスよりなる離型剤を含有するトナーが記載されているが、白黒プリント用の黒トナーのため、トナーの透明性や、トナー粒子の熔融混和性が考慮されておらず、カラートナーとして幅広い定着領域をもつには不十分である。
【０００７】
特許文献２には、植物性ワックスと合成炭化水素系ワックスの混合物を含有するカラートナーが記載されているが、樹脂からの適切なワックスの染み出し効果を考慮されておらず、高速での幅広い定着領域やオイルレス化を付与するためには効果は不十分である。
【０００８】
特許文献３には、オフセット現象防止のためトナー用結着剤として環状構造を有し、且つ高粘度のオレフィン重合体を選択し、更にアミドワックス、カルナバワックス、高級脂肪酸及びそのエステル、高級脂肪酸金属石鹸、部分ケン化高級脂肪酸エステル、高級脂肪族アルコール、ポリオレフィンワックス、パラフィンワックスから選択されるワックスを使用することが提案されているが、樹脂からのそれぞれのワックスの適切な染み出し効果が考慮されておらず、非オフセット域は、不十分であり実用的ではない。
【０００９】
本出願人は、特願２００３−８０９７３号として、離型剤がカルナバワックスと無極性パラフィンワックスの混合物であるトナーにおいて、結着樹脂として酸価が７〜２０ｍｇＫＯＨ／ｇであるポリエステル樹脂を使用する事を提案したが、ワックスの染み出し効果の適正化について記載されているが、樹脂の粘弾特性が考慮されていないため、幅広い定着領域と同時に優れた色再現域を付与するためには十分ではなかった。
【特許文献１】特公平２−３２６２４号公報
【特許文献２】特開平１１−２９１７号公報
【特許文献３】特開２０００−２８４５２８号公報
【発明の開示】
【発明が解決しようとする課題】
【００１０】
本発明の目的は、定着装置に定着オイルを塗布することなく良好な定着性、光沢性、透明性、離型性を有するカラートナーを提供することである。さらに、帯電性、流動性、保存性にすぐれたトナーを提供する事である。
【課題を解決するための手段】
【００１１】
少なくとも着色剤及び離型剤と結着樹脂からなり、前記結着樹脂がポリエステル樹脂であり酸価が７〜２０ｍｇＫＯＨ／ｇで、数分子量Ｍｎが２．５〜５．０×１０３でかつＭｗ／Ｍｎが１０〜２５であるトナーにおいて、前記離型剤がカルナバワックスと無極性パラフィンワックスとの混合物を含有する事を特徴とする電子写真負帯電フルカラー用トナーが提供される。
【００１２】
すなわち、本発明は、少なくとも着色剤、離型剤、結着樹脂、負帯電制御剤からなる電子写真負帯電フルカラー用トナーにおいて、
前記結着樹脂は、ポリエステル樹脂であり、その酸価が７〜２０ｍｇＫＯＨ／ｇで、数平均分子量Ｍｎが２．５〜５．０×１０3で、かつ重量平均分子量Ｍｗに対する比Ｍｗ／Ｍｎが１０〜２５であり、
前記離型剤が無極性パラフィンワックスとカルナバワックスとの７／３〜３／７の比率の混合物であり、かつ、前記ワックス混合物の針入度が３以下で、ＤＳＣピーク温度の範囲が７０℃〜１００℃であり、
前記トナーが、粉砕法トナーに疎水性外添剤を混合したものであり、フェライト系キャリアと併用した２成分系現像剤としてオイルレスフルカラーシステムに使用されるものである、電子写真負帯電フルカラー用トナーである。
【発明の効果】
【００１８】
本発明によれば、定着装置に定着オイルを塗布することなく良好な定着性、光沢性、透明性、離型性を有するカラートナーを得ることができ、また、帯電性、流動性、保存性にすぐれたトナーを得ることができる。
【発明を実施するための最良の形態】
【００１９】
本発明を実施するための最良の形態を説明する。
本発明におけるトナーは、少なくとも着色剤及び離型剤と結着樹脂からなり、前記結着樹脂がポリエステル樹脂であり、その酸価が７〜２０ｍｇＫＯＨ／ｇで、数平均分子量Ｍｎが２．５〜５．０×１０３で、かつ重量平均分子量Ｍｗに対する比Ｍｗ／Ｍｎが１０〜２５であるトナーにおいて、前記離型剤がカルナバワックスと無極性パラフィンワックスとの混合物を含有する事を特徴とする電子写真負帯電フルカラー用トナーである。
【００２０】
帯電性、離型性、保存性、顔料分散のよいポリエステル樹脂の酸価を、マイナス帯電が発揮でき、かつワックスとの相溶性をコントロールするため７ｍｇＫＯＨ／ｇ以上とし、環境安定性（湿度）の安定と適度な相溶状態が維持できる２０ｍｇＫＯＨ／ｇ以下とした。７未満では充分な染み出し効果の発揮ができず定着特性が悪くなり、トナー飛散、かぶりが発生する。そして、２０より大きいとトナーの水分量変化大きく環境変動（湿度）による特性変動が大きくなり、安定した画像が維持できなくなり、また適度な相溶状態を維持できないため定着特性が悪くなる。また、樹脂の数平均分子量Ｍｎを２．５〜５．０×１０３にすることにより、良好な各色トナー間の熔融混和性を維持する事ができ、色再現特性が高い特性をトナーに持たすことができる。５．０×１０３を超えると熔融混和性が悪くなり、色再現性が低下し、２．５×１０３未満にすると高温離型性や保存安定性が悪くなる。また更に、トナーにワックスを含有させた場合に色再現性が良く定着領域を広く維持できるように樹脂の重量平均分子量Ｍｗと数平均分子量Ｍｎとの比Ｍｗ／Ｍｎを１０〜２５にする。１０未満では高温オフセットが早く発生し、２５を超えると弾性特性が大きくなり、溶融混和性の低下と定着画像表面状態の凹凸による光の乱反射により色再現性が悪くなる。
【００２１】
次に、ワックスには、定着特性改善効果として、樹脂からの染み出しが低温から起こり、低温時のペーパーへの密着性を強くして低温オフセットを防止するアンカー効果と、高温時での染み出しにより、定着ローラ表面をワックスが覆う事によりトナーと定着ローラとの間にワックスが入り込み、トナーと定着ローラの付着力を下げ、高温オフセットを防止する効果の大きく２つの作用がある。
【００２２】
そして、上記２つの作用を効率よく発揮させるために、無極性パラフィンワックスに、カルナバワックスを組み合わせた混合物を利用した。この事により、低温でのアンカー効果が優れており且つ十分な高温オフセット防止効果を低分子量樹脂利用トナーに持たせる事ができた。
【００２３】
これは、樹脂と相溶性の低い無極性パラフィンワックスが低温から溶け出し、相溶性の高いカルナバワックスが、高温まで染み出し効果が持続する作用があり、更に混合物を利用する事によりそれぞれの有用な効果が単独で用いられるより、優れた定着特性を示すと考えられる。
【００２４】
また、均一化された混合物を用いることにより、樹脂への相溶性が適性化され、不均一分散によるワックスの大きな塊が発生しない。適性化されないでワックスの大きな塊が存在すれば、トナー特性の帯電特性の劣化や、感光体や、キャリア等へのフィルミング等が起こり、トナーの透明性も悪くなる。
【００２５】
そして、無極性パラフィンワックスとカルナバワックスとの混合比率は、３０％：７０％から７０％：３０％であることが好ましい。それぞれの比が３０％未満及び７０％を超えると、混合物としての幅広い効果が無くなる。
【００２６】
また、ワックスの針入度は、３以下が好ましく。３を超えるとフルカラートナーでは、保存性、流動性が低下し、帯電性が悪くなる。
【００２７】
更に、ワックスのＤＳＣピーク温度は、７０℃〜１００℃の範囲が好ましい。７０℃未満では保存性に問題が発生し、オイルレスフルカラーシステムでは１００℃を超えると染み出し効果が弱く定着特性が悪くなる。
【００２８】
更に、離型剤１００重量部に対するワックス混合物の添加量が１重量部〜１０重量部の範囲であることが好ましい。ワックスの混合物の添加量が１重量部より少なければワックスの効果が発揮できず、１０重量部を超えると帯電性の劣化などが発生する。
【００２９】
本発明のトナーにおける着色剤としては、イエロー（Ｙ）、マゼンタ（Ｍ）、シアン（Ｃ）及びブラック等の所望の色に応じて種々の着色剤が挙げられる。イエロー（Ｙ）トナー用の着色剤としては、例えば、カラーインデックスによって分類されるＣ．Ｉ．ピグメントイエロー１、Ｃ．Ｉ．ピグメントイエロー５、Ｃ．Ｉ．ピグメントイエロー１２、Ｃ．Ｉ．ピグメントイエロー１５、Ｃ．Ｉ．ピグメ  ントイエロー１７、ピグメントイエロー１８０、Ｃ．Ｉ．ピグメ  ントイエロー９３、ピグメ  ントイエロー７４等顔料や、黄色酸化鉄、黄土などの無機系顔料などが挙げられる。また、染料としては、例えば、Ｃ．Ｉ．アシッドイエロー１等のニトロ系染料や、Ｃ．Ｉ．ソルベントイエロー２、Ｃ．Ｉ．ソルベントイエロー６、Ｃ．Ｉ．ソルベントイエロー１４、  Ｃ．Ｉ．ソルベントイエロー１５、Ｃ．Ｉ．ソルベントイエロー１９、Ｃ．Ｉ．ソルベントイエロー２１等の油溶性染料が挙げられる。    マゼンタ（Ｍ）トナー用の着色剤としては、例えば、Ｃ．Ｉ．ピグメントレッド４９、Ｃ．Ｉ．ピグメントレッド５７、Ｃ．Ｉ．ピグメントレッド８１、Ｃ．  Ｉ．ピグメントレッド１２２、Ｃ．Ｉ．ソルベントレッド１９、Ｃ．Ｉ．ソルベントレッド４９、Ｃ．Ｉ．ソルベントレッド５２、Ｃ．Ｉ．ベーシックレッド１０、  Ｃ．Ｉ．ディスパーズレッド１５等が挙げられる。    シアン（Ｃ）トナー用の着色剤としては、例えば、Ｃ．Ｉ．ピグメントブルー１５、Ｃ．Ｉ．ピグメントブルー１６、Ｃ．Ｉ．ソルベントブルー５５、Ｃ．  Ｉ．ソルベントブルー７０、Ｃ．Ｉ．ダイレクトブルー２５、Ｃ．Ｉ．ダイレクトブルー８６等が挙げられる。  ブラックは、カーボンブラックが好適に使用される。
【００３０】
そして従来公知のいかなる染顔料をも使用できる。また結着樹脂１００重量部に対して着色剤が１〜３０重量部で含有されることが好ましく、さらに、着色剤が２〜２０重量部であることがより好ましい。
【００３１】
本発明のトナーにおける結着樹脂の多価アルコール成分は、エチレングリコール、トリエチレングリコール、１，２−プロピレングリコール、１，３−プロピレングリコール、１，４−ブタンジオール、１，３−ブタンジオール  、１，４−ブテンジオール  、１，５−ペンタンジオール、１，６−ヘキサンジオール、水添ビスフェノールＡ等の２価アルコール類、グリセリン、トリメチロールエタン、トリメチロールプロパン、トリスヒドロキシエチルイソシアヌレート、ペンタエリスリトール等の３価以上のアルコ−ル類など挙げられこれらアルコール成分以外も使用してもよい。
【００３２】
ポリエステル樹脂を構成する多塩基酸成分としては、コハク酸、アジピン酸、セバシン酸、アゼライン酸、ドデセニルコハク酸、ｎ−ドデシルコハク酸、マロン酸、マレイン酸、フマル酸、シトラコン酸、イタコン酸、グルタコン酸、シクロヘキサンジカルボン酸、オルソフタル酸、イソフタル酸、テレフタル酸等の二塩基酸類、トリメリット酸、トリメチン酸、ピロメリット酸等の三塩基以上の酸類及びこれらの無水物、低級アルキルエステル類が、挙げられこれら酸成分以外も使用してもよい。
【００３３】
なお、本発明のトナーにおける結着樹脂は、ポリエステル樹脂以外に他の樹脂、例えば、スチレンアクリル樹脂、エポキシ樹脂、石油樹脂の他、上記した結着樹脂等とブレンドして用いてもよい。
【００３４】
本発明のトナーにおける無極性パラフィンワックスは、石油から抽出される天然パラフィンワックスが利用できる。
【００３５】
本発明のトナーにおけるカルナバワックスは、カルナバヤシから採取される天然ワックスである。酸価は、代表値で４〜１０ｍｇＫＯＨ／ｇ、針入度は、代表値で１以下である。
【００３６】
また、本発明のトナーには、トナーの摩擦帯電性を制御することを目的として、電荷制御剤が含有されていてもよい。負電荷制御用の電荷制御剤としては、例えば、オイルブラック、スピロンブラック等の油溶性染料、含金属アゾ染料、ナフテン酸金属塩、アルキルサリチル酸の金属塩、脂肪酸石鹸、樹脂酸石鹸などが挙げられる。電荷制御剤は、結着樹脂１００重量部に対して０．１〜１０重量部含有されることが好ましく、０．５〜８重量部であることがより好ましい。イエロー、マゼンタ、シアンのトナーにおいては、無色のアルキルサリチル酸の金属塩等が望ましい。
【００３７】
さらに、本発明のトナーは、トナーの流動性、帯電性等を調整することを目的として、表面処理剤が含有されていてもよい。表面処理剤としては、例えば、フッ化ビニリデン微粉末、ポリテトラフルオロエチレン微粉末、脂肪酸金属塩、ステアリン酸亜鉛、ステアリン酸カルシウム、ステアリン酸鉛、酸化亜鉛粉末、酸化アルミ粉末、酸化チタン粉末、微粉末シリカ等が挙げられる。表面処理剤は、着色剤含有樹脂１００重量部に対して０．０１〜１０重量部含有されることが好ましく、０．１〜５重量部であることがより好ましい。
【００３８】
トナーの粒径は、特に限定されるものではないが、例えば、平均粒径が３〜３０μｍ程度のものが好適である。特に、高画質の画像を得るためには、粒径が９μｍ程度以下の小粒径であることが好ましく、４〜９μｍがより好ましく、５〜８μｍがさらに好ましい。
【００３９】
本発明のトナーは、着色剤、結着樹脂、任意にその他の添加剤とともに、乾式ブレンダー、スーパーミキサー、ボールル等によって均質に予備混合し、さらにこの混合物を、例えば、バンバリーミキサー、ロール、一軸または二軸の押出混練機などの混練装置を用いて均一に熔融混練した後、冷却、粉砕し、必要に応じて分級することによって製造することができる。
【００４０】
ＤＳＣピーク温度測定としは、例えばセイコーインスツルメント社製のＤＳＣ２００が挙げられる。測定条件としては、２０℃〜２００℃まで１分間当たり１０℃の割合で昇温させ、次に２００℃から２０度まで降温させる過程を２回繰り返してその時の吸熱ピークを測定するものである。
【００４１】
ワックスの針入度測定は、ＪＩＳ  Ｋ２２３５−５．４に準じて測定するものである。
【００４２】
樹脂の分子量測定は、ＧＰＣ（ゲル浸透クロマトグラフィー）でポリエチレン換算にて測定する。
【実施例】
【００４３】
以下、本発明のトナーを実施例および比較例に基づいて説明する。
トナーの作成例を説明する。
・ポリエルテル樹脂１００重量部、（ビスフェノールＡプロピレンオキサイドとテレフタル酸、フマル酸もしくは無水トリメリット酸併用）
・銅フタロシアニン（Ｐｉｇｍｅｎｔ  Ｂｌｕｅ  １５）５重量部
・電荷制御剤（サリチル酸の亜鉛化合物）２．０重量部
・ワックス
をスーパーミキサーで均一混合した後、二軸押出機で加熱溶融・混練し、冷却した。こうして得られた混練品をカッティングミルで粗粉砕した後、超音波式ジェットミルで微粉砕し、分級機で５μｍ以下の微粉を除去して分級トナーを得た。粒径は５〜１６  μｍの範囲に分布しており、平均粒径は８．０μｍであった。次に分級トナーに外添剤疎水性シリカ０．４％を加え、スーパーミキサーで混合し外添処理トナーを得た。次にこれらのトナーとキャリアとを混合し、現像剤を作製した。キャリアにはフェライト粒子を使用し、現像剤のトナー濃度は４．０％に設定した。
【００４４】
実施例および比較例に用いたワックスの粘度特性を図１に、ワックス構成を図２に、トナーのポリエステル樹脂の酸価、数分子量Ｍｎ、Ｍｗ／Ｍｎ及びワックス混合物のＤＳＣピーク温度、針入度、添加量を図３に示す。
【００４５】
印刷試験２を説明する。得られた上記２成分現像剤を用い、シャープ社製複写機ＡＲ−Ｓ５０５で未定着画像を作成し、次にシャープ社製フルカラー複写機ＡＲＣ−２６０の定着装置（オイルレス方式）を改造し、ローラ温度を自由に設定できる外部定着機を用い、紙送りを１２０ｍｍ／ｓｅｃに固定し、１００℃〜２２０℃まで温度を５℃づつ変更した。この時、未画像部に画像が再転写するオフセット現象を観察し、画像が再転写しない温度を非オフセット域として図４に示す。非オフセット域は、幅が６０℃以上のものが良好である。
【００４６】
１５０℃形成された定着画像の画像濃度をマクベス社製の反射濃度計により測定し、その後、定着画像に対して砂消ゴムによる摺擦を行ない、摺擦後の画像濃度を測定した後、式（定着強度＝（摺擦後の画像濃度／摺擦前の画像  濃度）×１００）にて定着強度を算出して、定着強度の指標（％）とし、カラートナーの粒子熔融混合性から８０以上を○とした。得られた定着強度を図４に示す。
【００４７】
また、１５０℃形成された定着画像の光沢度（７５度測定）を測定し、その値を図４に示す。熔融性が良好で凸凹の少ない光沢度は２０以上のものであり、２０未満は不適である。
【００４８】
トナー１０ｇをポリエチレン瓶に入れ、４５℃で７日間保管した。放冷後、瓶から取り出し目視にて凝集の程度を判定した。塊があるときは指で軽く触れたとき、塊がほぐれ実用上問題のない場合は○、硬さを  感じる場合は×と判定した。得られた保存性を図４に示す。
【００４９】
形成された定着画像の画像濃度をマクベス社製の反射濃度計により測定未使用紙と定着画像の白紙部の濃度差を測定し、０．００５以下の場合は○とし、それを超えるものを×として判断した。得られたかぶりを図４に示す。
【００５０】
本発明トナーである実施例１から１３では、図４に示すように総合評価が良好な結果が得られた。
【００５１】
比較例１〜３は、ワックスが本発明から外れるため定着特性である非オフセット領域が悪い結果になった。比較例４と５は、樹脂の数分子量が本発明の範囲から外れたため、比較例４は、定着特性である非オフセット領域と保存性、比較例５は、定着特性である非オフセット領域と保存性良好な結果がえられなかった。比較例６と７は樹脂の比Ｍｗ／Ｍｎが本発明の範囲から外れたため、比較例６では非オフセット領域で、比較例７は定着強度、光沢度に良好な結果が得られなかった。比較例８、９は樹脂の酸価が本発明の範囲から外れていたため、定着特性である非オフセット領域に良好な結果が得られなかった。比較例１０は、ワックスのＤＳＣピーク温度が低いため，保存性がわるくなった。比較例１１は、ワックスのＤＳＣピーク温度が高いため、染み出し効果が悪く、定着特性である非オフセット領域で良好な結果がえられなかった。比較例１２、１３は、ワックスの混合比率が、それぞれ一方に偏っているため、幅広い非オフセット域が得られなかった。比較例１４は、ワックス含有量が多いため、帯電性が不安定になりカブリが発生した。比較例１５は、ワックスの含有量が少なすぎ、定着特性が悪い。以上のように、本発明でないものは、良好な結果を得られなかった。
【図面の簡単な説明】
【００５２】
【図１】実施例及び比較例に用いたワックスの粘度特性を説明する図表。
【図２】実施例及び比較例に用いたワックスの混合割合を説明する図表。
【図３】実施例及び比較例に用いたポリエステル樹脂とワックスを説明する図表。
【図４】実施例及び比較例のトナーの測定結果を説明する図表。
【図１】
0004613016.tif 000002
【図２】
0004613016.tif 000003
【図３】
0004613016.tif 000004
【図４】
0004613016.tif 000005